Brevet FR2348898A1 — publié le 19771118

La présente invention concerne la composition d'un mortier de platre à base de semi hydrate Alpha, de silice dont la granulométrie est bien définie, de chaux blanche et qui contient comme liant un latex de styrène butadiène et une émulsion acrylique. Il est connu d'utiliser un mortier de platre à base d'un semi hydrate Beta avec un sable tout venant, de la chaux et éventuellement une émulsion acrylique avec comme liant de l'eau pure. Ce mortier est généralement utilisé avec une mise en oeuvre traditionnelle ou avee une machine à proJeter.. La présente invention a done pour objet de redéfinir la composition du mortier en remplaçant le semi hydrate Beta par un semi hydrate 100% Alpha, d'utiliser une silice dont la granulemétrie est bien déterminés, une chaux pure atomisée extra blanche, une émulsion acrylique et surtout de prendre comme liant non de l'eau pure mais une émulsion de latex de styrène butadiène à 50% d'extrait sec. La composition volumétrique du mortier est la suivante t Pour un (1) volume de semi hydrate 100% Alpha o,9 à 1,3 volume de silice de quartz grains roulés dont la granulométrie varie entre o,5 et 1,25 mm o,2 à o,4 volume de chaux pure atomisée extra blanche 0,4 à 0,7 volume de latex de styrène butadiène en émulsion à 50 % extrait sec 0,27 à o,o volume d'émulsion 100% acrylique inversement proportionnel au volume de latex La préparation du mortier s'effectue de préférence en gachant en premier lieu le latex et l'émulsion acrylique avee la chaux puis le semi hydrate Alpha et enfin la silice. La mise en oeuvre varie suivant les produits à obtenir selon les méthodes artisanales usuelles s La prise est en général effectuée à des températures comprises entre 15 et 35 C, et d'une durée de 40 à 60 minutes. Selon le temps désiré l'on peut retarder ou accélérer en utilisant des adjuvants en général si le mortier est utilisé en préfabrication il est accéléré par du gypse surbroyé à raison de l à 3 %o. Le mortier peut être coloré avec des oxydes. La mise en oeuvre d'un mortier de platre suivant l'inven- tion permet d'obtenir un mortier dont les propriétés physiques somme la force de liaison, la résistance à la pression, la résistance à la flexion, la résistance à la tension sont améliorées. "REVENDICATIONS" 1* Composition d'un mortier de platre caractérisé par le fait qu'il se compose t a d'un platre semi hydraté 100% Alpha b) d'une silice dont la granulométrie est parfaitement déterminée c) chaux pure atomisée extra blanche d) émulsion 100% acrylique e) émulsion de latex de styrène butadiène. 2. Procédé selon la revendication I, caractérisé par le fait que le mortier présente au moins l'une des caractéristiques suivantes : a) le support semi hydraté sur émulsion 100% acrylique et latex de styrène butadiène à 50% d'extrait see est de 10 maximum 7 b)le support émulsion 100% aorylique sur émulsion latex de styrèns butadiène est de 27 maximum 40 c) que l'émulsion 100% aorylique pourra être remplacée par l'émulsion de latex de styrène butadiène, le rapport semi hydrate sur émulsion de latex de styrène butadiène étant toujours de 10/7